(57)【特許請求の範囲】
【請求項１】
金属基板と、
前記金属基板を貫通して前記金属基板の第１面および前記第１面と反対面の第２面に露出するように、前記金属基板に部分的に形成された金属酸化膜と、
前記金属酸化膜の第１面に形成された第１電極層と、
前記金属酸化膜の第２面に形成された第２電極層と、
を含み、
前記金属基板は、０．３〜１００μｍの厚さで形成されることを特徴とする、キャパシタ。
【請求項２】
前記金属基板は、アルミニウム、アルミニウムを主成分とするアルミニウム合金、チタン、チタンを主成分とするチタン合金、マグネシウム、マグネシウムを主成分とするマグネシウム合金のうち、いずれか１つで形成されることを特徴とする、請求項１に記載のキャパシタ。
【請求項３】
多層回路基板の内に配置された金属基板と、
前記金属基板を貫通して前記金属基板の第１面および前記第１面と反対面の第２面に露出するように、前記金属基板に部分的に形成された金属酸化膜と、
前記金属酸化膜の第１面に形成された第１電極層と、
前記金属酸化膜の第２面に形成された第２電極層と、
前記金属基板の第１面及び第２面に形成されて前記第１電極層及び第２電極層を囲む絶縁層と、
前記絶縁層を貫通して前記第１電極層及び第２電極層と各々電気的に連結されるビア及び前記ビアと電気的に連結された回路パターンと、
を含み、
前記金属基板は、０．３〜１００μｍの厚さで形成されることを特徴とする、内蔵キャパシタ。
【請求項４】
前記絶縁層はエポキシ樹脂で形成されたことを特徴とする、請求項３に記載の内蔵キャパシタ。
【請求項５】
前記金属基板は、アルミニウム、アルミニウムを主成分とするアルミニウム合金、チタン、チタンを主成分とするチタン合金、マグネシウム、マグネシウムを主成分とするマグネシウム合金のうち、いずれか１つで形成されることを特徴とする、請求項３に記載の内蔵キャパシタ。
【発明の詳細な説明】
【技術分野】
【０００１】
本出願は、２００８年１０月３０日付で出願された韓国出願番号１０−２００８−０１０７３７０に対し、優先権の利益を主張し、この出願は本明細書に参照として併合される。
本発明は、内蔵キャパシタ及びその製造方法に関するものである。
【背景技術】
【０００２】
現在、内蔵キャパシタ（Embedded Capacitor）を製造するための多様な研究がなされている。
【０００３】
例えば、内蔵キャパシタの絶縁体としてチタン酸バリウム（barium titanic oxide）をプリント回路基板（Printed Circuit Board）に適用することが試みられているが、チタン酸バリウムは９００℃以上の高温で成形されるため、高温に耐えれないエポキシ樹脂を基盤とするプリント回路基板に適用が不可能であり、歩留まりや費用が多くなる問題がある。
【０００４】
したがって、プリント回路基板に適用できるように低温成形または塑性を必要としない内蔵キャパシタに対する研究が進められている。
【発明の概要】
【発明が解決しようとする課題】
【０００５】
本発明は、新たな構造を有するキャパシタ及びその製造方法を提供することを目的とする。
【０００６】
本発明は、新たな構造を有する内蔵キャパシタ及びその製造方法を提供することを目的とする。
【０００７】
本発明は、高温塑性無しで製造できるキャパシタ及びその製造方法を提供することを目的とする。
【０００８】
本発明は、放熱効果に優れる内蔵キャパシタ及びその製造方法を提供することを目的とする。
【課題を解決するための手段】
【０００９】
本発明によるキャパシタは、金属基板、前記金属基板に形成された金属酸化膜、前記金属酸化膜の第１面に形成された第１電極層、及び前記金属酸化膜の第２面に形成された第２電極層を含む。
【００１０】
本発明による内蔵キャパシタは、多層回路基板の内に配置された金属基板、前記金属基板に形成された金属酸化膜、前記金属酸化膜の第１面に形成された第１電極層、前記金属酸化膜の第２面に形成された第２電極層、前記金属基板の第１面及び第２面に形成されて前記第１電極層及び第２電極層を囲む絶縁層、及び前記絶縁層を貫通して前記第１電極層及び第２電極層と各々電気的に連結されるビア及び前記ビアと電気的に連結された回路パターンを含む。
【００１１】
本発明によるキャパシタ製造方法は、金属基板の第１面及び第２面にフォトレジストパターンを形成するステップ、前記フォトレジストパターンをマスクにして前記金属基板に対して酸化処理を遂行して前記金属基板に選択的に金属酸化膜を形成するステップ、及び前記金属酸化膜の第１面及び第２面に各々第１電極層及び第２電極層を形成するステップを含む。
【００１２】
本発明による内蔵キャパシタ製造方法は、金属基板の第１面及び第２面にフォトレジストパターンを形成するステップ、前記フォトレジストパターンをマスクにして前記金属基板に対して酸化処理を遂行して前記金属基板に選択的に金属酸化膜を形成するステップ、前記金属酸化膜の第１面及び第２面に各々第１電極層及び第２電極層を形成するステップ、前記第１電極層及び第２電極層を囲むように前記金属基板の第１面及び第２面に絶縁層を形成するステップ、及び前記絶縁層を貫通して前記第１電極層及び第２電極層と各々電気的に連結されるビア及び前記ビアと電気的に連結された回路パターンを形成するステップを含む。
【発明の効果】
【００１３】
本発明によれば、新たな構造を有するキャパシタ及びその製造方法を提供することができる。
【００１４】
本発明によれば、新たな構造を有する内蔵キャパシタ及びその製造方法を提供することができる。
【００１５】
本発明によれば、高温塑性無しで製造できるキャパシタ及びその製造方法を提供することができる。
【００１６】
本発明によれば、放熱効果に優れる内蔵キャパシタ及びその製造方法を提供することができる。
【図面の簡単な説明】
【００１７】
【図１】本発明の実施形態による内蔵キャパシタ製造方法を説明する図である。
【図２】本発明の実施形態による内蔵キャパシタ製造方法を説明する図である。
【図３】本発明の実施形態による内蔵キャパシタ製造方法を説明する図である。
【図４】本発明の実施形態による内蔵キャパシタ製造方法を説明する図である。
【図５】本発明の実施形態による内蔵キャパシタ製造方法を説明する図である。
【図６】本発明の実施形態による内蔵キャパシタ製造方法を説明する図である。
【発明を実施するための形態】
【００１８】
本発明を説明するに当たって、各層（膜）、領域、パターン、または構造物が、基板、各層（膜）、領域、パッド、またはパターンの“上（on）”に、または“下（under）”に形成されることと記載される場合において、“上（on）”と“下（under）”は、“直接（directly）”または“他の層を介して（indirectly）”形成されることを全て含む。また、各層の上または下に対する基準は、図面を基準として説明する。
【００１９】
図面において、各層の厚さやサイズは説明の便宜及び明確性のために誇張し、省略し、あるいは概略化して図示された。また、各構成要素のサイズは実際のサイズを全的に反映するのではない。
【００２０】
以下、添付した図面を参照して実施形態による内蔵キャパシタ及びその製造方法について詳細に説明する。
【００２１】
図１乃至図６は、本発明の実施形態による内蔵キャパシタ製造方法を説明する図である。
【００２２】
図１を参照すると、金属基板１０が用意される。金属基板１０は、０．３〜１００μｍの厚さを有し、アルミニウム、アルミニウムを主成分とするアルミニウム合金、マグネシウム、マグネシウムを主成分とするマグネシウム合金、チタン、チタンを主成分とするチタン合金のうち、いずれか１つで形成される。例えば、金属基板１０はアルミニウムとすることができる。
【００２３】
そして、金属基板１０の上面及び下面にフォトレジストパターン１１を形成する。フォトレジストパターン１１は、上記基板の上面及び下面に互いに対応する位置に形成される。
【００２４】
図２を参照すると、フォトレジストパターン１１が形成された金属基板１０に対し酸化処理を遂行する。
【００２５】
金属基板１０に対し酸化処理を遂行することによって、フォトレジストパターン１１が形成されない部分には金属酸化膜２０が形成される。金属酸化膜２０はキャパシタの誘電体として機能をする。金属酸化膜２０は、アルミニウム酸化膜、アルミニウム合金酸化膜、チタン酸化膜、チタン合金酸化膜、マグネシウム酸化膜、及びマグネシウム合金酸化膜とすることができる。
【００２６】
例えば、金属基板１０はアルミニウムで形成され、金属基板１０に陽極酸化処理（anodizing）を遂行することで、金属酸化膜２０としてアルミニウム酸化膜（Ａｌ2Ｏ3）を形成することができる。
【００２７】
図３を参照すると、金属基板１０に対し酸化処理を遂行して選択的に金属酸化膜２０を形成した後、フォトレジストパターン１１を除去する。
【００２８】
図４を参照すると、金属酸化膜２０が形成された金属基板１０の上面及び下面に導電層３０を形成する。導電層３０はスパッタリングまたは蒸着により形成され、例えば、導電層３０は銅（Ｃｕ）材質で形成されることもできる。
【００２９】
図５を参照すると、導電層３０をパターン形成して金属酸化膜２０の上に第１電極層３１及び第２電極層３２が形成されるようにする。
【００３０】
したがって、第１電極層３１、金属酸化膜２０、及び第２電極層３２で形成されるキャパシタが製作される。
【００３１】
実施形態では、７μｍの厚さのアルミニウム基板に陽極酸化処理を遂行した。陽極酸化処理は電極とアルミニウム基板の距離を１５ｃｍ、電圧を５０Ｖ、温度を１８℃にして３０分間遂行した。その結果、アルミニウム酸化膜、第１銅電極層、及び第２銅電極層により形成されたキャパシタは１００ｐＦ／ｍｍ２の静電容量を有し、２ＭΩの面抵抗（Ｒｓ）を有する。
【００３２】
一方、金属基板１０を酸化処理して誘電層として金属酸化膜２０を形成し、金属酸化膜２０の上面及び下面に第１電極層３１と第２電極層３２を形成することによって製作されたキャパシタは多層プリント回路基板に内蔵（embedded）される。
【００３３】
図６を参照すると、金属基板１０の上面及び下面に絶縁層４０を形成する。絶縁層４０は樹脂材質で形成され、例えばエポキシ樹脂が使用される。
【００３４】
そして、絶縁層４０を貫通して第１電極層３１及び第２電極層３２と電気的に連結されるビア５１を形成し、ビア５１と電気的に連結されるように絶縁層４０の上下に回路パターン５２を形成する。
【００３５】
また、絶縁層４０及び回路パターン５２の上下に追加的に絶縁層、ビア、及び回路パターンを繰り返して形成することもできる。
【００３６】
したがって、上記キャパシタは、絶縁層、ビア、及び回路パターンを含む多層プリント回路基板に内蔵される。上記キャパシタは多層プリント回路基板の中間層に配置されたり、上側または下側に偏った層に配置されることもできる。
【００３７】
実施形態によるキャパシタにおいて、金属基板１０は熱伝導性に優れるので、多層プリント回路基板の内部に位置する場合、プリント回路基板の内部で発生した熱を速かに外部に排出することができる長所を有する。
【００３８】
また、実施形態によるキャパシタにおいて、誘電体を陽極酸化処理により形成するので、高温の塑性工程が要求されず、樹脂材質を基盤とするプリント回路基板に効果的に内蔵できる長所を有する。
【００３９】
以上、実施形態に説明された特徴、構造、効果などは、本発明の少なくとも１つの実施形態に含まれ、必ず１つの実施形態のみに限定されるのではない。延いては、各実施形態で例示された特徴、構造、効果などは、実施形態が属する分野の通常の知識を有する者により他の実施形態に対しても組合または変形されて実施可能である。したがって、このような組合と変形に関連した内容は本発明の範囲に含まれることと解釈されるべきである。
【００４０】
以上、本発明を好ましい実施形態をもとに説明したが、これは単なる例示であり、本発明を限定するのでない。本発明の本質的な特性を逸脱しない範囲内で、多様な変形及び応用が可能であることが同業者にとって明らかである。例えば、実施形態に具体的に表れた各構成要素は変形して実施することができ、このような変形及び応用にかかわる差異点も、特許請求の範囲で規定する本発明の範囲に含まれるものと解釈されるべきである。
【産業上の利用可能性】
【００４１】
本発明は、キャパシタ及び内蔵キャパシタに適用できる。
【図１】
0005221767.tif 000002
【図２】
0005221767.tif 000003
【図３】
0005221767.tif 000004
【図４】
0005221767.tif 000005
【図５】
0005221767.tif 000006
【図６】
0005221767.tif 000007